(57)【要約】【課題】  ガラス基板を用いた磁気記録媒体において、高い異方性を有して、優れた電磁変換特性を有する磁気記録媒体を提供すること。【解決手段】  ガラス基板１、シード層２および磁性層４を有する磁気記録媒体において、ガラス基板にテクスチャ加工を施し、シード層は、ＣｏＴｉ合金からなる第1シード層２１とＮｉＮｂ合金からなる第２シード層２２とを積層する。  テクスチャ加工は、１μｍ平方あたり２５本以上、６０本以下の略同心円状の溝であることが好ましい。また、ＣｏＴｉ合金はＴｉを３０原子％以上、５０原子％以下含有し、ＮｉＮｂ合金はＮｂを３０原子％以上、５０原子％以下含有することが好ましい。【選択図】    図１
2006073117.tif 000002
【特許請求の範囲】
【請求項１】
ガラス基板、シード層および磁性層を有する磁気記録媒体において、
前記ガラス基板は、テクスチャ加工が施され、
前記シード層は、ＣｏＴｉ合金からなる第1シード層とＮｉＮｂ合金からなる第２シード層を積層したことを特徴とする磁気記録媒体。
【請求項２】
前記テクスチャ加工は、１μｍ平方あたり２５本以上、６０本以下の略同心円状の溝であることを特徴とする請求項１に記載の磁気記録媒体。
【請求項３】
前記略同心円状の溝の深さは、３ｎｍ以上、５ｎｍ以下であることを特徴とする請求項２に記載の磁気記録媒体。
【請求項４】
前記ＣｏＴｉ合金はＴｉを３０原子％以上、５０原子％以下含有することを特徴とする請求項１ないし３のいずれかに記載の磁気記録媒体。
【請求項５】
前記ＮｉＮｂ合金はＮｂを３０原子％以上、５０原子％以下含有することを特徴とする請求項１ないし４のいずれかに記載の磁気記録媒体。
【発明の詳細な説明】
【技術分野】
【０００１】
本発明は、固定磁気記録装置（ＨＤＤ）に搭載される磁気記録媒体およびその製造方法に関する。より詳細には、ガラス系材料の基板を用いる異方性磁気記録媒体に関する。
【背景技術】
【０００２】
基板面内に平行に磁化を記録する、いわゆる長手磁気記録媒体では、磁性層の磁化容易軸を記録を行う円周方向に配向させて用いることが一般的である。円周方向の残留磁化（Ｍｒｃ）と半径方向の残留磁化（Ｍｒｒ）が異なる磁気記録媒体は異方性磁気記録媒体と呼ばれ、一般的には両者の比であるＭｒｃ／Ｍｒｒが大きくなるほど磁気記録媒体の性能は向上する。以下、Ｍｒｃ／ＭｒｒをＯＲ−Ｍｒｔと表記する。
アルミニウム系材料を基板として用いた磁気記録媒体では、基板表面にテクスチャと呼ばれる円周方向の溝を形成して異方性を得ている。一般的には、アルミニウム基板上にＮｉＰメッキを施し、その表面にテクスチャ加工を行うことにより、円周状の溝を形成し、その溝により磁性層の円周方向と半径方向の残留磁化の差を発生させている。テクスチャ加工は、磁気記録媒体上を磁気ヘッドが浮上しシークする時に、磁気記録媒体と磁気ヘッドが接触し磨耗することを防止する役割も併せ持っている。
【０００３】
一方、従来のガラス系材料の基板を用いた磁気記録媒体は、基板材料そのものの硬度が高く、熱膨張が小さく、テクスチャ加工を行っても円周方向と半径方向の残留磁化の差を得ることが困難であることから、いわゆる等方性磁気記録媒体が一般的である。
近年、磁気記録媒体の高密度化が進み、磁気記録媒体に書き込まれるデータの最小単位であるビットサイズはますます小さくなってきている。ガラス系基板を用いた等方性媒体ではビットサイズが小さくなると、アルミニウム系基板のような異方性磁気記録媒体と比較し、分解能が低く信号対雑音比（ＳＮＲ）が悪くなるという特性が顕著になってきている。これは等方性磁気記録媒体で異方性磁気記録媒体と同等な特性を得ようとすると円周方向の残留磁化と膜厚の積（Ｍｒ・ｔ）を高くする必要があり、磁性層が厚くなる結果、磁性層に起因するノイズが増大するためである。このため、ガラス基板を用いた磁気記録媒体において、磁性層の配向性を向上するための各種の工夫が提案されてきている。例えば、基板上に形成した下地層の表面を酸化処理することにより、磁性層の磁化容易軸の面内配向を向上することが提案されている（例えば、特許文献１参照。）。この方法は特定の下地層材料に対しては効果を有するものの、他の材料においては却って特性を劣化させる結果をもたらす。また、磁性層を構成する結晶粒を基板面に対して傾け、円周方向に向かせることにより、円周方向の保磁力を増大させる方法が提案されている（例えば、特許文献２参照。）。この方法においては特殊な成膜装置が必要とされ、またスパッタ成膜時の原材料の使用効率が低下する欠点を有している。これまでに提案されているいずれの方法においても、充分な性能を得るにはいたっていないのが現状である。
【特許文献１】特開平１０−１４３８６５号公報
【特許文献２】特開２００２−２６０２０８号公報
【発明の開示】
【発明が解決しようとする課題】
【０００４】
本発明は、以上のような問題点に鑑みなされたもので、ガラス基板を用いた磁気記録媒体において、高い異方性を有して、優れた電磁変換特性を有する磁気記録媒体を提供することを目的とする。
【課題を解決するための手段】
【０００５】
本発明は、ガラス基板、シード層および磁性層を有する磁気記録媒体において、前記ガラス基板は、テクスチャ加工が施され、前記シード層は、ＣｏＴｉ合金からなる第１シード層とＮｉＮｂ合金からなる第２シード層を積層したことを特徴とする。
テクスチャ加工は、１μｍ平方あたり２５本以上、６０本以下の略同心円状の溝であることが好ましく、略同心円状の溝の深さは、３ｎｍ以上、５ｎｍ以下であることが好ましい。
また、ＣｏＴｉ合金はＴｉを３０原子％以上、５０原子％以下含有することが好ましい。
また、ＮｉＮｂ合金はＮｂを３０原子％以上、５０原子％以下含有することが好ましい。
【発明の効果】
【０００６】
磁気記録媒体を上述のように構成することにより、ガラス基板を用いた磁気記録媒体においても、高い異方性を有する異方性磁気記録媒体とすることができ、優れた磁気特性と電磁変換特性を実現することが可能となる。さらには、絶縁性を有するガラス基板においても、各層の成膜工程において、バイアスを印加した成膜方式を用いることが可能となる。
【発明を実施するための最良の形態】
【０００７】
以下、図面を参照して本発明の実施の形態について説明する。  図１は、本発明の磁気記録媒体の構成例を説明するための図で、磁気記録媒体は、ガラス基板１上に、シード層２、下地層３、磁性層４および保護層５が順次積層され、更に、保護層５の上には潤滑層６が形成されて構成されている。シード層２は第１シード層２１、第２シード層２２を積層して構成されている。
ガラス基板１に用いる材料は、化学強化ガラス、結晶化ガラス等、磁気記録媒体用に用いられる通常のガラス系材料を用いることができる。中心部に円形孔を有する円板状が好ましく、中心部の円形孔の径、基板の外径および基板の板厚等は、所望の用途に応じて適宜設定される。
【０００８】
ガラス基板１には、テクスチャ加工を施す。テクスチャ加工に先立ち、ガラス基板に通常の方法でポリッシュ加工を施して表面を平滑化しておくことが好ましい。ポリッシュ加工後のＲａ（中心線平均粗さ）は好ましくは０．２〜０．５ｎｍである。表面を平滑化した基板に対してテクスチャ加工を施して、円周方向に略同心円状の溝を形成する。テクスチャ加工法としては遊離砥粒法が好ましい。具体的には、研磨砥粒を含まない加工布（ウレタン、ポリエステル、ナイロン等）を基板表面に押圧し、加工布に研磨用スラリー（ダイヤモンド、酸化アルミニウム、酸化セリウム、コロイダルシリカ、シリコンカーバイト等）を含ませて基板を回転させながら実施する。上記テクスチャ加工を施した基板には１μｍ平方あたり２５〜６０本の円周方向の同心円状の溝が形成されることが好ましい。２５本未満では所望の残留磁化異方性を得られない。溝の数は多いほうが好ましいが、６０本を超えると所望の溝の深さを得ることが困難となる。
【０００９】
基板に形成される溝は３〜５ｎｍの深さが好ましい。３ｎｍ未満の場合は所望の残留磁化異方性が得られず、溝の深さが５ｎｍより深くなる場合は、磁気記録媒体のエラーが増大して信号品質を劣化させ、実用に耐えなくなる。
このようにテクスチャ加工されたガラス基板はよく洗浄し、表面の異物を取り除いたのち、成膜を行う。
シード層２は第１シード層２１および第２シード層２２を積層して構成され、その上に形成される層の結晶配向および結晶粒径等を制御して磁気記録媒体の所望の特性を得るために設ける層である。第１シード層２１としてＣｏとＴｉからなるＣｏＴｉ合金を用い、第２シード層２２としてＮｉとＮｂからなるＮｉＮｂ合金を用いることにより、半径方向残留磁化に対して円周方向残留磁化を著しく増加することが可能であり、ＯＲ−Ｍｒｔを１．５以上とすることができる。これら２つのシード層はスパッタ法にて成膜することが好ましい。第１シード層は１０〜２０ｎｍの厚さとすることが好ましく、第２シード層は５〜２０ｎｍの厚さとすることが好ましい。
【００１０】
各層の成膜時にはバイアスを印加することが好ましいため、第１シード層の成膜後にバイアスを印加可能とする処理を行う。ガラス基板は絶縁性であるため、バイアスを印加するためには第１シード層にバイアスを印加する電極（バイアス電極）を接触することとなるが、基板を保持する基板ホルダがバイアス電極を兼ねることとし、第１シード層成膜後に基板の保持位置を変更することにより、バイアス印加が可能となる。保持位置の変更は、基板ホルダに位置変更の機能を付加する方法でよく、あるいは、第１シード層成膜後に、基板を大気中に取り出して、基板を支持している位置を変えて、基板と基板ホルダとの導電性を確保する方法でも良い。このようにすることで、以降の各層の成膜でもバイアス印加が可能となる。成膜途上の磁気記録媒体を大気中に取り出す場合、通常は磁気記録媒体の特性を劣化させることとなるが、第１シード層としてＣｏＴｉ合金を用い、第２シード層としてＮｉＮｂ合金を用いることにより、大気中に取り出す工程を設けても特性の劣化を生じずに磁気記録媒体を作製することが可能となる。
【００１１】
ＣｏＴｉ合金はＴｉを３０原子％以上、５０原子％以下含有することが好ましい。Ｔｉが３０原子％未満、およびＴｉが５０原子％を超える場合はＯＲ−Ｍｒｔが低下する。ＮｉＮｂ合金はＮｂを３０原子％以上、５０原子％以下含有することが好ましい。Ｎｂが３０原子％未満、およびＮｂが５０原子％を超える場合はＯＲ−Ｍｒｔが低下する。
下地層３は、その上に形成される磁性層の結晶配向および結晶粒径を制御して所望の特性を有する磁気記録媒体を得るために用いられる。下地層の材料としてはＣｒ、ＣｒＭｏ系合金を用いることができる。下地層もスパッタ法により成膜することが好ましく、その厚さは５〜１５ｎｍが好ましい。
また、下地層３は２層以上の複層の構成にすることができる。この場合、たとえば第１の下地層をＣｒ、第２の下地層をＣｒＭｏ等とするとＯＲ−Ｍｒｔを大きくし、さらに下地層上に形成される磁性層をエピタキシャル成長させやすくするという効果がある。下地層を複層とする場合の膜厚は、下地層全体の膜厚を１５ｎｍ以下とすることが好ましい。
【００１２】
磁性層４は、Ｃｏを主とする磁性材料により形成される。例えば、ＣｏＣｒ合金、ＣｏＣｒＴａ合金、ＣｏＣｒＰｔ合金、ＣｏＣｒＰｔＢ合金、ＣｏＣｒＰｔＢＣｕ合金等を用いることができる。磁性層の成膜方法は、スパッタ法が好ましく、その膜厚は１０〜２５ｎｍが好ましい。
また、磁性層４は２層以上の複層の構成にすることができる。例えば第１の磁性層をＣｏＣｒＴａ合金、第２の磁性層をＣｏＣｒＰｔＢ合金、第３の磁性層をＣｏＣｒＰｔＢＣｕ合金等とすると記録密度の向上に効果がある。磁性層を複層とする場合の膜厚は、磁性層全体の膜厚を２５ｎｍ以下にすることが好ましい。
保護層５は、磁性層以下の層を磁気ヘッドとの接触による破壊から防止するために形成される。従って硬度が高い材料を使用することが好ましく、Ｃ、ＣＮ（窒化炭素）、ＤＬＣ（ダイヤモンドライクカーボン）等を用いることができる。保護層はスパッタ法またはＣＶＤ法等により形成される。保護層は磁気記録媒体の特性を向上させるためには薄いほうが好ましく、２〜５ｎｍの厚さが好ましい。
【００１３】
以上の下地層３、磁性層４、保護層５の成膜においては、基板に対して直流またはＲＦのバイアスを印加することが好ましい。
潤滑層６は、磁気記録媒体と磁気ヘッドが接触した場合の摩擦の低減等を目的として形成されるもので、通常の磁気記録媒体で使用されるパーフロロポリエーテル等の液体潤滑剤を用いることができる。潤滑層は液体潤滑剤をスピンコート、浸漬塗布等の方法で形成することができ、その厚さは１〜２ｎｍが好ましい。
【実施例１】
【００１４】
ガラス基板１として、直径２１．６ｍｍ、板厚０．３８１ｍｍの化学強化ガラス基板（旭硝子社製ガラス基板）を用い、これにポリッシュ加工を施して表面粗さＲａ０．３ｎｍとした。引続き、不織布、ダイヤモンドスラリーを用いて、浮遊砥粒法によりテクスチャ加工を施し、１μｍ平方あたり平均６０本の円周方向の略同心円状の溝を形成した。溝の深さは平均３ｎｍであった。
引続き、ガラス基板を良く洗浄した後、成膜装置に導入した。始めに、ガラス基板上に第１シード層２１であるＣｏＴｉ膜をＤＣマグネトロンスパッタ法により形成した。Ｃｏ５０Ｔｉ（ここで数字は原子％を表し、Ｔｉが５０原子％、残余がＣｏであることを表す。以下、同様である。）のスパッタターゲットを用い、スパッタガスとしてＡｒガス、ガス圧力は１Ｐａにて、膜厚１７ｎｍの第１シード層を形成した。続いて、第２シード層２２であるＮｉＮｂ膜をＤＣマグネトロンスパッタ法により形成した。Ｎｉ５０Ｎｂのスパッタターゲットを用い、スパッタガスはＡｒガスを用いて、ガス圧力は１Ｐａにて、膜厚１５ｎｍの第２シード層を形成した。なお、第１シード層成膜後に大気中に取り出し、基板を基板ホルダから一度はずし、基板を保持している位置を変更して再度基板ホルダに取り付け、基板と基板ホルダの間に導電性を確保して、以降の成膜にバイアス印加可能とした。バイアス印加可能とすることで磁気記録媒体の大幅な特性向上と保護膜の成膜にＣＶＤ法を用いることができるようになる。
【００１５】
このように２層積層されたシード層２を成膜した基板は、下地層３を成膜する前に１Ｐａのガス圧下で３０重量％のＯ２を添加したＡｒガス（以下、Ａｒ＋３０重量％Ｏ２ガスとも表す。）に暴露し、第２シード層であるＮｉＮｂの表面に酸素を吸着させる工程を行った。次にヒータにより２７０℃に基板を加熱し、下地層３を成膜した。下地層３は３層構成とし、Ｃｒ膜、ＣｒＭｏＢ膜、ＣｒＭｏ膜の順に形成した。各膜のいずれもスパッタガスとしてＡｒガスを用い、ガス圧力は１Ｐａにて、ＤＣマグネトロンスパッタ法を用いて形成した。Ｃｒ膜はＣｒからなるスパッタターゲットを用いて膜厚３ｎｍにて形成した。ＣｒＭｏＢ膜はＣｒ１５Ｍｏ７Ｂのターゲットを用いて、膜厚２ｎｍにて形成した。ＣｒＭｏ膜はＣｒ３０Ｍｏのターゲットを用いて、膜厚２ｎｍにて形成した。
引続いて磁性層４を形成した。磁性層４は４層構成とし、ＣｏＣｒＴａ膜、Ｒｕ膜、ＣｏＣｒＰｔＢ膜、ＣｏＣｒＰｔＢＣｕ膜の順に形成した。各膜のいずれもスパッタガスとしてＡｒガスを用い、ガス圧力は１Ｐａにて、ＤＣマグネトロンスパッタ法を用いて形成した。ＣｏＣｒＴａ膜はＣｏ１７Ｃｒ５Ｔａのスパッタターゲットを用いて、膜厚３ｎｍにて形成した。Ｒｕ膜は、Ｒｕのスパッタターゲットを用いて、膜厚０．８ｎｍにて形成した。次に、ヒータにより基板を２７０℃に再度加熱した後、ＣｏＣｒＰｔＢ膜を形成した。Ｃｏ２４Ｃｒ１４Ｐｔ８Ｂ膜のターゲットを用いて、基板にＤＣバイアスを−３００Ｖ印加しながら、膜厚１２ｎｍにて形成した。続いて、ＣｏＣｒＰｔＢＣｕ膜を形成した。Ｃｏ１３Ｃｒ１１Ｐｔ１０Ｂ４Ｃｕ膜のターゲットを用いて基板にＤＣバイアスを−３００Ｖ印加しながら、膜厚８ｎｍにて形成した。
【００１６】
引続いてカーボンからなる保護層５をＲＦ−ＣＶＤ法で形成した。Ｃ２Ｈ４ガスを導入し−２００ＶのＲＦバイアスを基板に印加しながら、３ｎｍの膜厚にて形成した。
引続き、パーフロロポリエーテルからなる潤滑剤を１．６ｎｍ塗布して磁気記録媒体を得て、実施例１とした。
【実施例２】
【００１７】
第２シード層成膜時のスパッタガスをＡｒ＋１０重量％Ｎ２ガスとしたこと以外は実施例１と同様にして磁気記録媒体を作製し、実施例２とした。
【実施例３】
【００１８】
第２シード層の膜厚を１０ｎｍとしたこと以外は実施例１と同様にして磁気記録媒体を作製し、実施例３とした。
（比較例１〜３）
第１シード層のスパッタターゲットをＣｒ、スパッタガスをＡｒ＋１０重量％Ｎ２とし、第２シード層のスパッタターゲットを表１に示す各種材料としたこと以外は実施例１と同様にして磁気記録媒体を作製し、比較例１〜３とした。
（比較例４〜６）
第１シード層のスパッタターゲットをＣｒ、スパッタガスをＡｒ＋１０重量％Ｎ２とし、第２シード層のスパッタターゲットを表１に示す各種材料、スパッタガスをＡｒ＋３０重量％Ｎ２としたこと以外は実施例１と同様にして磁気記録媒体を作製し、比較例４〜６とした。
【００１９】
表１に実施例１〜３および比較例１〜６のＯＲ−Ｍｒｔを示す。
【００２０】
【表１】
2006073117.tif 000003
第１シード層としてＣｏＴｉを用い、第２シード層としてＮｉＮｂを用いた場合、ガラス基板を用いてもＯＲ−Ｍｒｔが１．５以上と高い値が得られている。
表２に保磁力（Ｈｃｒ）、電磁変換特性として信号対雑音比（ＳＮＲ）を示す。ＳＮＲはスピンスタンドテスタを用いて３５０ｋＦＣＩ（ｋｉｌｏ  ｆｌｕｘ  ｃｈａｎｇｅ  ｐｅｒ  ｉｎｃｈ）にて測定を行った。
第１シード層としてＣｏＴｉを用い、第２シード層としてＮｉＮｂを用いてＯＲ−Ｍｒｔを１．５以上とすることにより、保磁力、ＳＮＲが大きく向上することが分かる。
【００２１】
【表２】
2006073117.tif 000004
【図面の簡単な説明】
【００２２】
【図１】本発明の磁気記録媒体の構成例を説明するための断面模式図。
【符号の説明】
【００２３】
１  ガラス基板
２  シード層
２１  第１シード層
２２  第２シード層
３  下地層
４  磁性層
５  保護層
６  潤滑層
【図１】
2006073117.tif 000005